(57)【要約】【課題】変態時における熱膨張係数が低いと共に、複数回焼成における熱膨張係数の変動が小さいガラスセラミック組成物及びガラスセラミック焼結体を提供すること。【解決手段】ガラスセラミック組成物は、クリストバライト結晶を含有するガラス相を含む。ガラス相が、７５ｍｏｌ％〜８３ｍｏｌ％のＳｉＯ２成分、３ｍｏｌ％〜５ｍｏｌ％のＡｌ２Ｏ３成分、２ｍｏｌ％〜１０ｍｏｌ％のＢ２Ｏ３成分、２ｍｏｌ％〜３ｍｏｌ％のＬｉ２Ｏ成分、３ｍｏｌ％〜５ｍｏｌ％のＮａ２Ｏ成分、２ｍｏｌ％〜４ｍｏｌ％のＫ２Ｏ成分、０．０１ｍｏｌ％〜１ｍｏｌ％のＣａＯ成分、及び０．０１ｍｏｌ％〜２ｍｏｌ％のＺｎＯ成分、を含有する。【選択図】図１
2015196625.tif 000002
【特許請求の範囲】
【請求項１】
クリストバライト結晶を含有するガラス相を含み、
前記ガラス相が、
７５ｍｏｌ％〜８３ｍｏｌ％のＳｉＯ２成分、
３ｍｏｌ％〜５ｍｏｌ％のＡｌ２Ｏ３成分、
２ｍｏｌ％〜１０ｍｏｌ％のＢ２Ｏ３成分、
２ｍｏｌ％〜３ｍｏｌ％のＬｉ２Ｏ成分、
３ｍｏｌ％〜５ｍｏｌ％のＮａ２Ｏ成分、
２ｍｏｌ％〜４ｍｏｌ％のＫ２Ｏ成分、
０．０１ｍｏｌ％〜１ｍｏｌ％のＣａＯ成分、及び
０．０１ｍｏｌ％〜２ｍｏｌ％のＺｎＯ成分、
を含有する、ガラスセラミックス組成物。
【請求項２】
前記ガラス相が、
７５ｍｏｌ％〜７８ｍｏｌ％のＳｉＯ２成分、
４ｍｏｌ％〜５ｍｏｌ％のＡｌ２Ｏ３成分、
７ｍｏｌ％〜９ｍｏｌ％のＢ２Ｏ３成分、
２ｍｏｌ％〜３ｍｏｌ％のＬｉ２Ｏ成分、
３ｍｏｌ％〜５ｍｏｌ％のＮａ２Ｏ成分、
２ｍｏｌ％〜３ｍｏｌ％のＫ２Ｏ成分、
０．４ｍｏｌ％〜０．５ｍｏｌ％のＣａＯ成分、及び
０．８ｍｏｌ％〜１ｍｏｌ％のＺｎＯ成分、
を含有する、請求項１に記載のガラスセラミック組成物。
【請求項３】
前記ガラス相におけるＡｌ２Ｏ３成分のモル分率とＳｉＯ２成分のモル分率との比が０．０６２以下である、請求項１又は２に記載のガラスセラミック組成物。
【請求項４】
前記ガラス相における塩基性成分のモル分率の総和でＳｉＯ２成分のモル分率を除した値が８．４４以下である、請求項１〜３のいずれか一項に記載のガラスセラミック組成物。
【請求項５】
前記ガラス相における塩基性成分のモル分率の総和でＡｌ２Ｏ３成分のモル分率を除した値が０．４０以上である、請求項１〜４のいずれか一項に記載のガラスセラミック組成物。
【請求項６】
請求項１〜５のいずれか一項に記載のガラスセラミック組成物の粒子を焼結させた、ガラスセラミック焼結体。
【請求項７】
８６０℃以下で加熱することによって焼結させた、請求項６に記載のガラスセラミック焼結体。
【請求項８】
クリストバライト結晶を含有するガラス相を含み、
前記ガラス相が、
７５ｍｏｌ％〜８３ｍｏｌ％のＳｉＯ２成分、
３ｍｏｌ％〜５ｍｏｌ％のＡｌ２Ｏ３成分、
２ｍｏｌ％〜１０ｍｏｌ％のＢ２Ｏ３成分、
２ｍｏｌ％〜３ｍｏｌ％のＬｉ２Ｏ成分、
３ｍｏｌ％〜５ｍｏｌ％のＮａ２Ｏ成分、
２ｍｏｌ％〜４ｍｏｌ％のＫ２Ｏ成分、
０．０１ｍｏｌ％〜１ｍｏｌ％のＣａＯ成分、及び
０．０１ｍｏｌ％〜２ｍｏｌ％のＺｎＯ成分、
を含有する、ガラスセラミックス焼結体。
【請求項９】
前記ガラス相が、
７５ｍｏｌ％〜７８ｍｏｌ％のＳｉＯ２成分、
４ｍｏｌ％〜５ｍｏｌ％のＡｌ２Ｏ３成分、
７ｍｏｌ％〜９ｍｏｌ％のＢ２Ｏ３成分、
２ｍｏｌ％〜３ｍｏｌ％のＬｉ２Ｏ成分、
３ｍｏｌ％〜５ｍｏｌ％のＮａ２Ｏ成分、
２ｍｏｌ％〜３ｍｏｌ％のＫ２Ｏ成分、
０．４ｍｏｌ％〜０．５ｍｏｌ％のＣａＯ成分、及び
０．８ｍｏｌ％〜１ｍｏｌ％のＺｎＯ成分、
を含有する、請求項８に記載のガラスセラミック焼結体。
【請求項１０】
前記ガラス相におけるＡｌ２Ｏ３成分のモル分率とＳｉＯ２成分のモル分率との比が０．０６２以下である、請求項６〜９のいずれか一項に記載のガラスセラミック焼結体。
【請求項１１】
前記ガラス相における塩基性成分のモル分率の総和でＳｉＯ２成分のモル分率を除した値が８．４４以下である、請求項６〜１０のいずれか一項に記載のガラスセラミック焼結体。
【請求項１２】
前記ガラス相における塩基性成分のモル分率の総和でＡｌ２Ｏ３成分のモル分率を除した値が０．４０以上である、請求項６〜１１のいずれか一項に記載のガラスセラミック焼結体。
【請求項１３】
ＪＩＳＴ６５２６に準拠して測定した熱膨張係数が１１×１０−６Ｋ−１以下である、請求項６〜１２のいずれか一項に記載のガラスセラミック焼結体。
【請求項１４】
焼結条件で１回焼成した第１の試料についてＪＩＳＴ６５２６に準拠して測定した第１の熱膨張係数と、焼結条件で４回焼成した第２の試料についてＪＩＳＴ６５２６に準拠して測定した第２の熱膨張係数との差（絶対値）が０．６×１０−６Ｋ−１未満である、請求項６〜１３のいずれか一項に記載のガラスセラミック焼結体。
【発明の詳細な説明】
【技術分野】
【０００１】
本発明は、ガラスセラミック組成物及びガラスセラミック焼結体に関する。特に、本発明は、クリストバライト結晶を含有するガラスセラミック組成物及びガラスセラミック焼結体に関する。
【背景技術】
【０００２】
種々のガラスセラミック材料が種々の用途に使用されている。
【０００３】
例えば、特許文献１には、セラミックス系歯冠用陶材の色調調整用組成物としてアルミノシリケートガラスを用いることが開示されている。特許文献１に記載のアルミノシリケートガラスは、以下の成分：ＳｉＯ２５５．０〜７５．０重量％、Ｂ２Ｏ３５．０〜２０．０重量％、Ａｌ２Ｏ３５．０〜１５．０重量％、Ｌｉ２Ｏ０．５〜１．５重量％、Ｎａ２Ｏ３．０〜８．０重量％、Ｋ２Ｏ３．０〜８．０重量％、ＣａＯ１．０〜５．０重量％、ＭｇＯ０．１〜１．０重量％、Ｓｂ２Ｏ３０．１〜１．０重量％を含み、焼成温度が７６０〜８６０℃であり、かつ、２５〜５００℃の範囲における線形熱膨張係数が６．０×１０−６Ｋ−１〜９．０×１０−６Ｋ−１である。
【０００４】
また、特許文献２には、熱膨張係数が高いクリストバライト結晶相含有シリカガラスが開示されている。特許文献２に記載のクリストバライト結晶相含有シリカガラスは、シリカガラスマトリックス相中に球状又は島状のα−クリストバライト結晶相が存在するクリストバライト結晶相含有シリカガラスであって、α−クリストバライト結晶相が直径０．１〜１０００μｍ、その含有量が少なくとも１０重量％である。
【先行技術文献】
【特許文献】
【０００５】
【特許文献１】特開２００９−２０７７４３号公報
【特許文献２】特開平８−２９５５３４号公報
【発明の概要】
【発明が解決しようとする課題】
【０００６】
以下の分析は、本発明の観点から与えられる。
【０００７】
ガラスセラミック材料の製品化工程または使用工程においては、コンピュータ制御によるセラミックの機械的な三次元加工が行われている。例えば、歯科分野においては、患者の歯の三次元データに基づき、ガラスセラミック材料をコンピュータ制御により機械加工し、歯の治療に使用する補綴物を作製している。
【０００８】
コンピュータ制御による機械加工によれば、簡単に精密なセラミック加工物を得ることができる。しかしながら、コンピュータ制御による機械的三次元加工によって得られたセラミック加工物であっても、希望を完全に満たすセラミック加工物、すなわち、さらなる処置が不要なセラミック加工物が得られるわけではない。例えば、セラミック加工物の外形及び寸法が所望する外形及び寸法と異なっていたり、セラミック加工物単体では所望の色調が再現できていないことがある。この場合、基材となるセラミック加工物に、同じ又は別のセラミック材料を付加することによって、外形・寸法の修正や色調の補正が行われることがある。例えば、歯科分野においては、機械加工により得られたセラミック加工物をそのまま患者に適用すると、咬合不良、隣在歯との干渉不足等の不具合が生じることがある。この場合、セラミック加工物上に、別のセラミック材料（アドオン陶材と呼ばれることがある）を盛って外形や大きさを修正することが行われている。また、ガラスセラミック単体では、天然歯のような色調を再現することは困難である。この場合、着色材を含有するセラミック材料（ステイン陶材と呼ばれることがある）をセラミック加工物に塗布して、天然歯と同様の色調を再現することが行われている。
【０００９】
上記のような調整は、例えば、調整材としてのセラミック材料の粉末を溶媒に分散させた液状物を基材上に塗布して、基材上でセラミック材料を焼成（焼結）させることによって行われる。したがって、調整材の性状は、基材の性状に対して制約されることがある。例えば、調整材の熱膨張係数が基材の熱膨張係数よりも高すぎると、調整材に欠陥が生じてしまう。また、調整材の塗布及び焼成は複数回行われることがある。この場合には、調整材は、複数回の焼成によっても熱膨張係数が大きく変動しないことが望まれる。
【００１０】
上述のような調整材としては、リューサイト結晶を含有するセラミック材料が多く用いられている。しかしながら、リューサイト結晶は熱膨張係数が大きいので、リューサイト結晶を含有する陶材を適用できる基材は限られている。そこで、リューサイト結晶に代わるセラミック材料としては、シリケートガラスの主成分シリカの結晶体であるクリストバライト（cristobalite）結晶を適用することが考えられる。しかしながら、これまで知られているクリストバライト結晶は、２００℃前後におけるα型からβ型への変態時に大きく膨張してしまう。したがって、このようなクリストバライト結晶を含有するセラミック材料を調整材に用いると、リューサイト結晶と同様にして、焼成時に調整材に欠陥が生じてしまうことになる。
【００１１】
特許文献１に記載のアルミノシリケートガラスは非晶質であると考えられる。したがって、歯冠陶材用の色調調整組成物に十分な靭性を有していないと考えられる。また、通常、ガラスを結晶化させると熱膨張係数が高くなる傾向がある。したがって、仮に、特許文献１に記載のアルミノシリケートガラスを結晶化できたとしても、熱膨張係数が相当に高くなってしまうことが推測される。
【００１２】
特許文献２に記載のクリストバライト結晶相含有シリカガラスには、独立気泡が分散しているため、十分な強度を得ることができない。また、例えば、独立気泡に起因して、歯科用陶材に適した高い透明性を確保することもできない。
【００１３】
そこで、例えば、上記問題を有しないようなセラミック材料が望まれている。
【課題を解決するための手段】
【００１４】
本発明の第１視点によれば、クリストバライト結晶を含有するガラス相を含むガラスセラミック組成物が提供される。ガラス相が、７５ｍｏｌ％〜８３ｍｏｌ％のＳｉＯ２成分、３ｍｏｌ％〜５ｍｏｌ％のＡｌ２Ｏ３成分、２ｍｏｌ％〜１０ｍｏｌ％のＢ２Ｏ３成分、２ｍｏｌ％〜３ｍｏｌ％のＬｉ２Ｏ成分、３ｍｏｌ％〜５ｍｏｌ％のＮａ２Ｏ成分、２ｍｏｌ％〜４ｍｏｌ％のＫ２Ｏ成分、０．０１ｍｏｌ％〜１ｍｏｌ％のＣａＯ成分、及び０．０１ｍｏｌ％〜２ｍｏｌ％のＺｎＯ成分、を含有する。
【００１５】
本発明の第２視点によれば、クリストバライト結晶を含有するガラス相を含むガラスセラミック焼結体が提供される。ガラス相が、７５ｍｏｌ％〜８３ｍｏｌ％のＳｉＯ２成分、３ｍｏｌ％〜５ｍｏｌ％のＡｌ２Ｏ３成分、２ｍｏｌ％〜１０ｍｏｌ％のＢ２Ｏ３成分、２ｍｏｌ％〜３ｍｏｌ％のＬｉ２Ｏ成分、３ｍｏｌ％〜５ｍｏｌ％のＮａ２Ｏ成分、２ｍｏｌ％〜４ｍｏｌ％のＫ２Ｏ成分、０．０１ｍｏｌ％〜１ｍｏｌ％のＣａＯ成分、及び０．０１ｍｏｌ％〜２ｍｏｌ％のＺｎＯ成分、を含有する。
【発明の効果】
【００１６】
クリストバライト結晶を含有するガラスセラミック材料であっても、変態時における熱膨張係数を低くすることができると共に、複数回焼成における熱膨張係数の変動を小さくすることができる。
【図面の簡単な説明】
【００１７】
【図１】実施例及び比較例における塩基性成分（Ｒ２Ｏ及びＲＯ）に対するＳｉＯ２成分及びＡｌ２Ｏ３成分の比をプロットしたグラフ。
【図２】実施例４のガラスセラミック焼結体の電子顕微鏡写真。
【図３】図２の写真面における酸素（Ｏ）の分布図。
【図４】図２の写真面におけるケイ素（Ｓｉ）の分布図。
【図５】実施例２、実施例４、比較例３及び比較例９のガラスセラミック焼結体のＸ線回折パターン。
【発明を実施するための形態】
【００１８】
以下に、上記各視点の好ましい形態について記載する。
【００１９】
上記第１視点の好ましい形態によれば、ガラス相が、７５ｍｏｌ％〜７８ｍｏｌ％のＳｉＯ２成分、４ｍｏｌ％〜５ｍｏｌ％のＡｌ２Ｏ３成分、７ｍｏｌ％〜９ｍｏｌ％のＢ２Ｏ３成分、２ｍｏｌ％〜３ｍｏｌ％のＬｉ２Ｏ成分、３ｍｏｌ％〜５ｍｏｌ％のＮａ２Ｏ成分、２ｍｏｌ％〜３ｍｏｌ％のＫ２Ｏ成分、０．４ｍｏｌ％〜０．５ｍｏｌ％のＣａＯ成分、及び０．８ｍｏｌ％〜１ｍｏｌ％のＺｎＯ成分、を含有する。
【００２０】
上記第１視点の好ましい形態によれば、ガラス相におけるＡｌ２Ｏ３成分のモル分率とＳｉＯ２成分のモル分率との比が０．０６２以下である。
【００２１】
上記第１視点の好ましい形態によれば、ガラス相における塩基性成分のモル分率の総和でＳｉＯ２成分のモル分率を除した値が８．４４以下である。
【００２２】
上記第１視点の好ましい形態によれば、ガラス相における塩基性成分のモル分率の総和でＡｌ２Ｏ３成分のモル分率を除した値が０．４０以上である。
【００２３】
本発明の第３視点によれば、第１視点に係るガラスセラミック組成物の粒子を焼結させたガラスセラミック焼結体が提供される。
【００２４】
上記第３視点の好ましい形態によれば、８６０℃以下で加熱することによって焼結させる。
【００２５】
上記第２視点の好ましい形態によれば、クリストバライト結晶を含有するガラス相を含み、ガラス相が、７５ｍｏｌ％〜７８ｍｏｌ％のＳｉＯ２成分、４ｍｏｌ％〜５ｍｏｌ％のＡｌ２Ｏ３成分、７ｍｏｌ％〜９ｍｏｌ％のＢ２Ｏ３成分、２ｍｏｌ％〜３ｍｏｌ％のＬｉ２Ｏ成分、３ｍｏｌ％〜５ｍｏｌ％のＮａ２Ｏ成分、２ｍｏｌ％〜３ｍｏｌ％のＫ２Ｏ成分、０．４ｍｏｌ％〜０．５ｍｏｌ％のＣａＯ成分、及び０．８ｍｏｌ％〜１ｍｏｌ％のＺｎＯ成分、を含有する。
【００２６】
上記第２視点及び第３視点の好ましい形態によれば、ガラス相におけるＡｌ２Ｏ３成分のモル分率とＳｉＯ２成分のモル分率との比が０．０６２以下である。
【００２７】
上記第２視点及び第３視点の好ましい形態によれば、ガラス相における塩基性成分のモル分率の総和でＳｉＯ２成分のモル分率を除した値が８．４４以下である。
【００２８】
上記第２視点及び第３視点の好ましい形態によれば、ガラス相における塩基性成分のモル分率の総和でＡｌ２Ｏ３成分のモル分率を除した値が０．４０以上である。
【００２９】
上記第２視点及び第３視点の好ましい形態によれば、ＪＩＳＴ６５２６に準拠して測定した熱膨張係数が１１×１０−６Ｋ−１以下である。
【００３０】
上記第２視点及び第３視点の好ましい形態によれば、焼結条件で１回焼成した第１の試料についてＪＩＳＴ６５２６に準拠して測定した第１の熱膨張係数と、焼結条件で４回焼成した第２の試料についてＪＩＳＴ６５２６に準拠して測定した第２の熱膨張係数との差（絶対値）が０．６×１０−６Ｋ−１未満である。
【００３１】
本発明のガラスセラミック組成物及びガラスセラミック焼結体は、クリストバライト結晶の結晶化ガラスを含有するガラスセラミック材料（結晶化ガラス）である。ガラスセラミック組成物及びガラスセラミック焼結体は、好ましくは、室温においてα−クリストバライト結晶を主たる結晶相として有する。クリストバライト結晶の存在は、Ｘ線回折（ＸＲＤ；X-Ray Diffraction）パターンによって確認することができる。ガラスセラミック組成物及びガラスセラミック焼結体は、ＸＲＤパターンによってクリストバライト結晶以外の結晶相を検出できなくてもよい。
【００３２】
ガラスセラミック組成物及びガラスセラミック焼結体は、ガラス相を構成する成分として、ＳｉＯ２成分を含有する。ＳｉＯ２成分は、ガラスセラミック組成物及びガラスセラミック焼結体において、ガラス相を構成する成分の合計モル数に対して、７５ｍｏｌ％以上であると好ましい。ＳｉＯ２成分は、ガラスセラミック組成物及びガラスセラミック焼結体において、ガラス相を構成する成分の合計モル数に対して、８０ｍｏｌ％以下であると好ましく、７８ｍｏｌ％以下であるとより好ましい。これにより、後述するような性状のガラスセラミック組成物及びガラスセラミック焼結体を得ることができる。
【００３３】
ガラスセラミック組成物及びガラスセラミック焼結体は、ガラス相を構成する成分として、Ａｌ２Ｏ３成分を含有する。Ａｌ２Ｏ３成分は、ガラスセラミック組成物及びガラスセラミック焼結体において、ガラス相を構成する成分の合計モル数に対して、３ｍｏｌ％以上であると好ましく、４ｍｏｌ％以上であるとより好ましい。Ａｌ２Ｏ３成分は、ガラスセラミック組成物及びガラスセラミック焼結体において、ガラス相を構成する成分の合計モル数に対して、５ｍｏｌ％以下であると好ましい。これにより、後述するような性状のガラスセラミック組成物及びガラスセラミック焼結体を得ることができる。
【００３４】
ガラスセラミック組成物及びガラスセラミック焼結体において、ガラス相を構成する成分としてのシリカ成分とアルミナ成分モル比（Ａｌ２Ｏ３成分のモル数／ＳｉＯ２成分のモル数）は、０．０６２以下であると好ましい。この比が０．０６２より大きいと、クリストバライト結晶を生成及び成長させることが困難となる。すなわち、非晶質材料となってしまう。
【００３５】
ＳｉＯ２成分の割合について、ガラスセラミック組成物及びガラスセラミック焼結体の組成をモル比率で表わしたとき、ガラス相を構成する成分のうちの塩基性成分（ＲＯ成分＋Ｒ２Ｏ成分）のモル数の総量に対するＳｉＯ２成分の比（ＳｉＯ２成分のモル数／（ＲＯ成分＋Ｒ２Ｏ成分の合計モル数））は８．４４以下であると好ましい。Ａｌ２Ｏ３成分の割合について、ガラスセラミック組成物及びガラスセラミック焼結体の組成をモル比率で表わしたとき、塩基性成分（ＲＯ成分＋Ｒ２Ｏ成分）のモル数の総量に対するＡｌ２Ｏ３成分の比（Ａｌ２Ｏ３成分のモル数／（ＲＯ成分＋Ｒ２Ｏ成分のモル数））は０．４０以上であると好ましい。なお、上記モル比率において、Ｂ２Ｏ３成分については、下記実施例において示すように、物性への影響が小さいと考えられるため計算から除外されている。
【００３６】
ガラスセラミック組成物及びガラスセラミック焼結体における上記のＳｉＯ２成分及びＡｌ２Ｏ３成分の含有割合は、後述の実施例において示すような三角形の領域に含まれると好ましい。この三角形の領域は、ｘを（ＳｉＯ２成分のモル数／（ＲＯ成分＋Ｒ２Ｏ成分の合計モル数））、ｙを（Ａｌ２Ｏ３成分のモル数／（ＲＯ成分＋Ｒ２Ｏ成分のモル数））とすると以下の式で表すことができる。このとき三角形の頂点は、（ｘ，ｙ）＝（６．４５，０．４０）、（８．４４，０．５３）、及び（８．４４，０．４０）となる。
【００３７】
ｙ≦０．０６２ｘ
ｙ≧０．４０
ｘ≦８．４４
【００３８】
ガラスセラミック組成物及びガラスセラミック焼結体におけるＳｉＯ２成分及びＡｌ２Ｏ３成分の含有割合を上記範囲に設定することにより、クリストバライト結晶が変態した際の熱膨張率を低下させることができる。例えば、ガラスセラミック組成物を歯科用調整材に適用した場合に、基材上に塗布したガラスセラミック組成物を焼成しても（すなわち、基材上にガラスセラミック焼結体を作製しても）、熱膨張による欠陥の発生を抑制することができる。
【００３９】
ガラスセラミック組成物及びガラスセラミック焼結体は、ガラス相を構成する成分として、Ｂ２Ｏ３成分をさらに含有すると好ましい。Ｂ２Ｏ３成分は、ガラスセラミック組成物及びガラスセラミック焼結体において、ガラス相を構成する成分の合計モル数に対して、２ｍｏｌ％以上であると好ましく、６ｍｏｌ％以上であると好ましく、７ｍｏｌ％以上であるとより好ましい。Ｂ２Ｏ３成分は、ガラスセラミック組成物及びガラスセラミック焼結体において、ガラス相を構成する成分の合計モル数に対して、１０ｍｏｌ％以下であると好ましく、９ｍｏｌ％以下であるとより好ましい。これにより、後述するような性状のガラスセラミック組成物及びガラスセラミック焼結体を得ることができる。
【００４０】
ガラスセラミック組成物及びガラスセラミック焼結体は、ガラス相を構成する成分として、Ｌｉ２Ｏ成分をさらに含有すると好ましい。Ｌｉ２Ｏ成分は、ガラスセラミック組成物及びガラスセラミック焼結体において、ガラス相を構成する成分の合計モル数に対して２ｍｏｌ％以上であると好ましい。Ｌｉ２Ｏ成分は、ガラスセラミック組成物及びガラスセラミック焼結体において、ガラス相を構成する成分の合計モル数に対して、３ｍｏｌ％以下であると好ましい。これにより、後述するような性状のガラスセラミック組成物及びガラスセラミック焼結体を得ることができる。
【００４１】
ガラスセラミック組成物及びガラスセラミック焼結体は、ガラス相を構成する成分として、Ｎａ２Ｏ成分をさらに含有すると好ましい。Ｎａ２Ｏ成分は、ガラスセラミック組成物及びガラスセラミック焼結体において、ガラス相を構成する成分の合計モル数に対して３ｍｏｌ％以上であると好ましい。Ｎａ２Ｏ成分は、ガラスセラミック組成物及びガラスセラミック焼結体において、ガラス相を構成する成分の合計モル数に対して、５ｍｏｌ％以下であると好ましい。これにより、後述するような性状のガラスセラミック組成物及びガラスセラミック焼結体を得ることができる。
【００４２】
ガラスセラミック組成物及びガラスセラミック焼結体は、ガラス相を構成する成分として、Ｋ２Ｏ成分をさらに含有すると好ましい。Ｋ２Ｏ成分は、ガラスセラミック組成物及びガラスセラミック焼結体において、ガラス相を構成する成分の合計モル数に対して、２ｍｏｌ％以上であると好ましい。Ｋ２Ｏ成分は、ガラスセラミック組成物及びガラスセラミック焼結体において、ガラス相を構成する成分の合計モル数に対して、４ｍｏｌ％以下であると好ましく、３ｍｏｌ％以下であるとより好ましい。これにより、後述するような性状のガラスセラミック組成物及びガラスセラミック焼結体を得ることができる。
【００４３】
ガラスセラミック組成物及びガラスセラミック焼結体は、ガラス相を構成する成分として、ＣａＯ成分をさらに含有すると好ましい。ＣａＯ成分は、ガラスセラミック組成物及びガラスセラミック焼結体において、ガラス相を構成する成分の合計モル数に対して、０．０１ｍｏｌ％以上であると好ましく、０．４ｍｏｌ％以上であるとより好ましい。ＣａＯ成分は、ガラスセラミック組成物及びガラスセラミック焼結体において、ガラス相を構成する成分の合計モル数に対して、１ｍｏｌ％以下であると好ましく、０．５ｍｏｌ％以下であるとより好ましい。これにより、後述するような性状のガラスセラミック組成物及びガラスセラミック焼結体を得ることができる。
【００４４】
ガラスセラミック組成物及びガラスセラミック焼結体は、ガラス相を構成する成分として、ＺｎＯ成分をさらに含有すると好ましい。ＺｎＯ成分は、ガラスセラミック組成物及びガラスセラミック焼結体において、ガラス相を構成する成分の合計モル数に対して、０．０１ｍｏｌ％以上であると好ましく、０．８ｍｏｌ％以上であるとより好ましい。ＺｎＯ成分は、ガラスセラミック組成物及びガラスセラミック焼結体において、ガラス相を構成する成分の合計モル数に対して、２ｍｏｌ％以下であると好ましく、１ｍｏｌ％以下であるとより好ましい。これにより、後述するような性状のガラスセラミック組成物及びガラスセラミック焼結体を得ることができる。
【００４５】
ガラスセラミック組成物及びガラスセラミック焼結体は、ガラス相を構成する成分として、ＳｉＯ２成分、Ａｌ２Ｏ３成分、Ｂ２Ｏ３成分、Ｌｉ２Ｏ成分、Ｎａ２Ｏ成分、Ｋ２Ｏ成分、ＣａＯ成分、及びＺｎＯ成分を含有すると好ましい。ガラスセラミック組成物及びガラスセラミック焼結体は、実質的に、この８種の成分から構成することも可能である。すなわち、ガラスセラミック組成物及びガラスセラミック焼結体の組成において、実質的に、この８種の成分のモル数の合計が実質的に１００ｍｏｌ％となるようにする（すなわち、モル分率とする）ことができる。このとき、各成分の含有率は上記に示すような範囲をとると好ましい。なお、ガラスセラミック組成物及びガラスセラミック焼結体が上記８種の成分からなる場合、塩基性成分（ＲＯ成分＋Ｒ２Ｏ成分）とは、Ｌｉ２Ｏ成分、Ｎａ２Ｏ成分、Ｋ２Ｏ成分、ＣａＯ成分、及びＺｎＯ成分のことをいう。
【００４６】
ガラスセラミック組成物及びガラスセラミック焼結体は、顔料、蛍光顔料及び不透明剤（乳白剤）のうちの少なくとも１つを含有することもできる。顔料は、上記組成に影響しない程度に添加することができる。顔料、蛍光顔料及び不透明剤（乳白剤）のうちの少なくとも１つは、ガラス相を構成しなくてもよい。顔料又は蛍光顔料としては、例えば、Ｐ、Ｔｉ、Ｖ、Ｃｒ、Ｍｎ、Ｆｅ、Ｃｏ、Ｎｉ、Ｚｎ、Ｙ、Ｚｒ、Ｓｎ、Ｓｂ、Ｂｉ、Ｃｅ、Ｐｒ、Ｓｍ、Ｅｕ、Ｇｄ、Ｔｂ及びＥｒの群から選択される少なくとも１つの元素の酸化物を利用することができる。不透明剤としては、例えば、ＴｉＯ２、ＺｒＯ２、ＺｒＳｉＯ４、ＳｎＯ２及びＣｅＯ２の群から選択される少なくとも１つの化合物を利用することができる。ガラスセラミック組成物及びガラスセラミック焼結体に添加される顔料、蛍光顔料及び不透明剤は、１つの化合物であってもよいし、複数の化合物であってもよい。
【００４７】
ガラスセラミック組成物及びガラスセラミック焼結体の組成において、ＳｉＯ２成分、Ａｌ２Ｏ３成分、Ｎａ２Ｏ成分、Ｋ２Ｏ成分、及びＣａＯ成分の含有率は、例えば、蛍光Ｘ線分析によって測定することができる。Ｌｉ２Ｏ成分の含有率は、例えば、原子吸光分光分析によって測定することができる。Ｂ２Ｏ３成分及びＺｎＯ成分の含有率は、例えば、誘導結合プラズマ（ＩＣＰ；Inductively Coupled Plasma）発光分光分析によって測定することができる。あるいは、ガラスセラミック組成物及びガラスセラミック焼結体を構成する各成分の原料中の配合割合から算出した組成をガラスセラミック組成物及びガラスセラミック焼結体の組成とみなすことができる。後述の実施例２及び５に記載するように、ガラスセラミック組成物及びガラスセラミック焼結体の組成と基材の組成とは実質的には同じであるとみなすことができるからである。
【００４８】
ガラスセラミック組成物の粒径（ｄ５０）は、３０μｍ以下であると好ましく、２０μｍ以下であると好ましく、１０μｍ以下であると好ましい。
【００４９】
ガラスセラミック組成物の粉末の焼結可能温度は、９００℃未満であると好ましく、８９０℃未満であるとより好ましく、８８０℃以下であるとより好ましく、８６０℃以下であるとさらに好ましい。これにより、例えば、ガラスセラミック組成物を歯科用調整材として用いて基材上で焼結させた場合に、基材が損傷することを抑制することができる。また、過熱による変形を抑制することができる。ガラスセラミック組成物の粉末は、例えば、７８０℃以上の焼成温度で焼結させることができ、さらには８４０℃以上の焼成温度で焼結させることができる。
【００５０】
本発明のガラスセラミック焼結体は、本発明のガラスセラミック組成物の粒子を焼結させたものとすることができる。以下に説明する熱膨張係数、透過率、曲げ強度、破壊靭性及び溶解量に関する数値は、ガラスセラミック焼結体に関する数値である。すなわち、ガラスセラミック組成物（粉末）を加熱焼結して、各測定方法に基づいて所定の大きさに作製したガラスセラミック焼結体の試料片に関する値である。
【００５１】
本発明のガラスセラミック組成物及びガラスセラミック焼結体は、他の材料（基材）に対する調整用材料として使用する場合、基材の熱膨張係数と近い範囲にある熱膨張係数を有すると好ましい。特に、本発明のガラスセラミック組成物及びガラスセラミック焼結体を歯科用陶材として使用する場合、クリストバライト結晶のα−β変態時におけるガラスセラミック焼結体の熱膨張係数は、基材となるジルコニア系セラミックス、アルミナ系セラミックス、マイカ系セラミックス等の基材の熱膨張係数と同様であると好ましい。例えば、本発明のガラスセラミック焼結体の第１熱膨張係数は、１１×１０−６Ｋ−１以下であると好ましく、９×１０−６Ｋ−１以下であるとより好ましく、７×１０−６Ｋ−１以下であるとより好ましく、５．９×１０−６Ｋ−１以下であるとより好ましく、５．６×１０−６Ｋ−１以下であるとより好ましく、５．４×１０−６Ｋ−１以下であるとさらに好ましい。また、ガラスセラミック焼結体の第１熱膨張係数は、５×１０−６Ｋ−１以上であると好ましい。これにより、ガラスセラミック組成物を基材に適用して加熱したとしても、欠陥の発生を抑制することができる。
【００５２】
熱膨張係数は、ＪＩＳＴ６５２６（２０１２）に準拠して測定すると好ましい。ガラスセラミック焼結体の試料片は、焼結により作製されているので、熱膨張係数を測定する前に１回焼成されていることになる。本明細書においては、これを「第１熱膨張係数」という。また、ガラスセラミック組成物を焼結させて作製した試料片（すなわち、ガラスセラミック焼結体）を、焼結時と同じ焼成条件でさらに焼成した後に室温まで冷却するという再焼成（空焼き）工程を３回行った試料片（すなわち、計４回焼成された試料片）について、ＪＩＳＴ６５２６（２０１２）に準拠して測定した熱膨張係数を「第２熱膨張係数」という。
【００５３】
本発明のガラスセラミック焼結体の第２熱膨張係数は、１１×１０−６Ｋ−１以下であると好ましく、９×１０−６Ｋ−１以下であるとより好ましく、７×１０−６Ｋ−１以下であるとより好ましく、６．５×１０−６Ｋ−１以下であるとより好ましく、６．２×１０−６Ｋ−１以下であるとより好ましく、５．９×１０−６Ｋ−１以下であるとより好ましく、５．６×１０−６Ｋ−１以下であると好ましく、５．５×１０−６Ｋ−１以下であるとさらに好ましい。例えば、本発明のガラスセラミック組成物及びガラスセラミック焼結体を歯科用の調整材に使用する場合に、焼成を複数回繰り返したとしても欠陥の発生を抑制することができる。
【００５４】
また、複数回の焼成による欠陥の発生を抑制するためには、複数回の焼成によってもガラスセラミック焼結体の熱膨張係数の変動が小さいと好ましい。したがって、第２熱膨張係数と第１熱膨張係数との差が小さい方が好ましい。第２熱膨張係数と第１熱膨張係数の差の絶対値は、０．６×１０−６Ｋ−１未満であると好ましく、０．５×１０−６Ｋ−１以下であるとより好ましく、０．４×１０−６Ｋ−１以下であるとより好ましく、０．２×１０−６Ｋ−１以下であるとさらに好ましい。なお、通常、第２熱膨張係数のほうが第１熱膨張係数よりも高くなる。
【００５５】
ガラスセラミック焼結体の透過率は、用途に応じて適宜設定することができる。例えば、ガラスセラミック組成物及びガラスセラミック焼結体を歯科用陶材として使用する場合、基材を見えないようにする場合には、透過率は０％とすることができる。一方、エナメル質を再現したい場合には、透過率は１５％以上であると好ましく、３０％以上であると好ましく、５０％以上であるとより好ましく、５５％以上であるとより好ましく、６０％以上であるとさらに好ましい。透過率は、ＩＳＯ  Ｖｉｓｕａｌ（ＩＳＯ５−２）に準拠して測定すると好ましい。試料片に、顔料、蛍光顔料及び不透明剤（乳白剤）を添加した場合には、上記透過率を満たさなくてもよい。
【００５６】
ガラスセラミック焼結体の曲げ強度は、５０ＭＰａ以上であると好ましく、７０ＭＰａ以上であるとより好ましく、８０ＭＰａ以上であるとより好ましく、１００ＭＰａ以上であるとより好ましく、１１０ＭＰａ以上であるとより好ましく、１２０ＭＰａ以上であるとより好ましく、１３０ＭＰａ以上であるとさらに好ましい。例えば、ガラスセラミック組成物及びガラスセラミック焼結体を歯科用陶材として使用する場合、十分な耐久性を確保することができる。曲げ強度は、ＪＩＳＴ６５２６（２０１２）に準拠して測定すると好ましい。
【００５７】
ガラスセラミック焼結体の破壊靭性は、０．８ＭＰａｍ１／２以上であると好ましく、１ＭＰａｍ１／２以上であるとより好ましく、１．２ＭＰａｍ１／２以上であるとより好ましく、１．４ＭＰａｍ１／２以上であるとより好ましく、１．５ＭＰａｍ１／２以上であるとより好ましく、１．６ＭＰａｍ１／２以上であるとより好ましく、１．７ＭＰａｍ１／２以上であるとより好ましく、１．８ＭＰａｍ１／２以上であるとさらに好ましい。例えばガラスセラミック組成物及びガラスセラミック焼結体を歯科用陶材として使用する場合、十分な耐久性を確保することができる。破壊靭性は、ＪＩＳＲ１６０７（２０１０）に準拠して測定すると好ましい。
【００５８】
ガラスセラミック焼結体の酸に対する溶解量は、１００μｇ／ｃｍ２以下であると好ましく、５０μｇ／ｃｍ２以下であると好ましく、２０μｇ／ｃｍ２以下であるとより好ましく、１０μｇ／ｃｍ２以下であるとより好ましく、５μｇ／ｃｍ２以下であるとさらに好ましい。例えば、ガラスセラミック組成物及びガラスセラミック焼結体を歯科用陶材として使用する場合、口腔内でガラスセラミック焼結体の減損を抑制するためである。溶解量は、ＪＩＳＴ６５２６（２０１２）に準拠して測定すると好ましい。
【００５９】
ガラスセラミック組成物及びガラスセラミック焼結体のＣｕＫα線によるＸ線回折パターンにおいては、２θが２０°〜２５°の範囲にクリストバライトの結晶のシャープなピークが確認できると好ましい。
【００６０】
次に、ガラスセラミック組成物及びガラスセラミック焼結体の製造方法の一例について説明する。
【００６１】
まず、目的とするガラスセラミック組成物及びガラスセラミック焼結体のガラス相を構成する、例えば上述の各成分に相当する酸化物を準備する。次に、酸化物を乾燥させた後、組成に従い秤量する。次に、各酸化物を混合する。次に、例えば、混合物を熔融させた後、冷却してカレットを作製する。次に、カレットを粉砕した後、所定の粒径範囲の粒子となるようにふるい分けする。次に、熔融体を８００℃〜１０００℃で３０分〜６０分間加熱して、クリストバライト結晶を析出させる。これにより、結晶化ガラスであるガラスセラミック組成物を得ることができる。次に、ガラスセラミック組成物の粉末は、所定の粒径範囲となるように、ふるい分けしてもよい。
【００６２】
ガラスセラミック組成物及びガラスセラミック焼結体の色、蛍光性、透過率等を調整する場合には、ガラスセラミック組成物に顔料、蛍光顔料及び不透明剤のうち少なくとも１つを添加し、混合することができる。
【００６３】
次に、ガラスセラミック焼結体の製造方法の一例について説明する。ガラスセラミック組成物を、アルコール、精製水等の溶媒に混合、スラリー化させ、必要があれば、所定の形状及び大きさに成形する。次に、成形体を乾燥させた後、成形体を加熱してガラスセラミック組成物を焼結させることができる。ガラスセラミック組成物及びガラスセラミック焼結体を歯科用調整材として使用する場合には、基材に不具合を生じさせないために、焼結温度は、９００℃未満であると好ましく、８９０℃未満であるとより好ましく、８８０℃以下であるとより好ましく、８６０℃以下であるとさらに好ましい。
【実施例】
【００６４】
ガラスセラミック組成物及びガラスセラミック焼結体を作製し、各種物性を測定した。まず、ガラス相を構成する各酸化物を生成するための各化合物を１２０℃で加熱して乾燥した。次に、ガラス相における酸化物の組成が表１となるように各化合物を秤量し、混合物をボールミルを用いて混合した。表１の単位はｍｏｌ／％である。表２に、表１の組成から求めた成分比を示す。
【００６５】
次に、混合物を熔融坩堝に充填して、大気中において１５００℃で熔融させた。熔融体を冷却後、カレット化し、さらにカレットをボールミルを用いてさらに粉砕した。次に、粉砕物を＃２００メッシュの篩を通過させふるい分けした。次に、得られた粉末を耐火セラミックス製の容器内に入れ、８６０℃で６０分加熱処理した。これにより、ガラスセラミック組成物を得ることができた。
【００６６】
次に、得られたガラスセラミック組成物をボールミルで粉砕した後、＃２００メッシュでふるい分けして、ガラスセラミック組成物の粉末を作製した。
【００６７】
ガラスセラミック組成物の粉末を精製水に混合、スラリー化させた後、各種物性を測定するための試料片に成形した。成形体を乾燥させた後、表３に示す焼結温度で１分間加熱して、ガラスセラミック焼結体を作製した。表３に示す焼結温度は、ガラスセラミック組成物の粉末が焼結に至る適正焼結温度である。適正焼結温度とは、焼成体の表面に少し光沢が出た状態（すなわち焼結に至った状態）であると共に、焼成前の形状が維持されている状態（すなわち、過剰焼成により変形が生じていない状態）が得られる温度をいう。また、表３に、ガラスセラミック焼結体のＸ線回折法により確認した結晶系を示す。
【００６８】
得られたガラスセラミック焼結体について、上述の測定方法に従い、第１熱膨張係数、第２熱膨張係数、透光性、破壊靭性、曲げ強度、及び溶解量を測定した。測定結果を表４及び表５に示す。
【００６９】
表１における実施例１〜１０の各成分の範囲は、ＳｉＯ２成分７５．６ｍｏｌ％〜８２．５ｍｏｌ％、Ａｌ２Ｏ３成分３．９ｍｏｌ％〜４．８ｍｏｌ％、Ｂ２Ｏ３成分３．０ｍｏｌ％〜９．４ｍｏｌ％、Ｌｉ２Ｏ成分２．２％〜２．８％、Ｎａ２Ｏ成分３．６％〜４．４ｍｏｌ％、Ｋ２Ｏ成分２．４ｍｏｌ％〜３．０ｍｏｌ％、ＣａＯ成分０．４ｍｏｌ％〜０．５ｍｏｌ％、及びＺｎＯ成分０．８ｍｏｌ％〜１．０ｍｏｌ％であった。表２に、実施例１〜１０における、Ａｌ２Ｏ３成分とＳｉＯ２成分との比、塩基性成分（Ｒ２Ｏ及びＲＯ）の総計に対する及びＳｉＯ２成分の割合、塩基性成分（Ｒ２Ｏ及びＲＯ）の総計に対するＡｌ２Ｏ３成分の割合、及び塩基性成分（Ｒ２Ｏ及びＲＯ）の総計に対する及びＢ２Ｏ３成分の割合を示す。実施例１〜１０における塩基性成分（Ｒ２Ｏ及びＲＯ）は、Ｌｉ２Ｏ成分、Ｎａ２Ｏ成分、Ｋ２Ｏ成分、ＣａＯ成分、及びＺｎＯ成分である。
【００７０】
図１に、表２に示す横軸Ａｌ２Ｏ３／（Ｒ２Ｏ＋ＲＯ）、縦軸ＳｉＯ２／（Ｒ２Ｏ＋ＲＯ）としてプロットしたグラフを示す。実施例１〜１０ではクリストバライト結晶の存在が確認されたのに対し、比較例１〜４及び１０で得られたガラスセラミック組成物は非晶質であった。これは、Ａｌ２Ｏ３成分が全体に対して又はＳｉＯ２成分に対して多かったためと考えられる。
【００７１】
比較例５〜９についてはクリストバライト結晶が観測された。しかしながら、実施例１〜１０の第１熱膨張係数は５．９×１０−６Ｋ−１以下であったのに対し、比較例５，６，８及び９においては６．７×１０−６Ｋ−１以上と、実施例１〜１０に比べて高かった。
【００７２】
また、第２熱膨張係数と第１熱膨張係数の差については、実施例１〜１０の差は０．５×１０−６Ｋ−１以下であったのに対し、比較例６〜９においては０．６×１０−６Ｋ−１以上と、実施例１〜１０に比べて変動が大きかった。
【００７３】
したがって、実施例１〜１０に係るガラスセラミック組成物及びガラスセラミック焼結体によれば、比較例５〜９に係るセラミック材料よりも、第１熱膨張係数及び第２熱膨張係数、並びに第２熱膨張係数と第１熱膨張係数の差のうちの少なくとも１つを低くすることができる。すなわち、実施例１〜１０によれば、ガラスセラミック組成物及びガラスセラミック焼結体の焼成時の熱膨張、及び複数回焼成における熱膨張の変動を抑制することができる。これにより、本発明のガラスセラミック組成物及びガラスセラミック焼結体は、例えば、歯科用調整材に好適に適用可能であることが分かる。
【００７４】
図２に、実施例４のガラスセラミック焼結体の電子顕微鏡写真を示す。電子顕微鏡写真は、加速電圧１０ｋＶ，倍率１万倍で測定した。図３に、図２の写真面における酸素（Ｏ）の分布図を示す。図４に、図２の写真面におけるケイ素（Ｓｉ）の分布図を示す。これより、図２の写真において観測される結晶粒がＡｌ等を含有するような異種結晶ではないこと、すなわちＳｉＯ２の結晶であることが確認できた。
【００７５】
図５に、実施例２、実施例４、比較例３及び比較例９のガラスセラミック焼結体のＸ線回折パターンを示す。Ｘ線回折パターンは、ＣｕＫα線（５０ｋＶ、５０ｍＡ）で測定した。図５より、図２〜図４において示した結晶粒がクリストバライト結晶であることが同定された。上述のように、比較例３のガラスセラミックは非晶質であった。また、熱膨張係数が高い比較例９は、実施例２及び４に係るガラスセラミック焼結体よりも結晶性の高いクリストバライト結晶を含有していると推測される。これより、クリストバライト結晶の結晶性をある一定の範囲に収めることによって、熱膨張係数及び熱膨張係数の変動を低く抑えることができると推測される。
【００７６】
また、実施例１〜１０においては、適正焼結温度は８６０℃以下であったのに対し、比較例５〜７においては、適正焼結温度が８９０℃以上となった。すなわち、比較例５〜７における適正焼結温度は、実施例１〜１０における適正焼結温度よりも高くなった。例えば、ガラスセラミック組成物及びガラスセラミック焼結体は、歯科用調整材に適用する場合、ガラスセラミック組成物は、例えば、マイカ系セラミック材料等の基材上で焼結させることになる。したがって、基材に不具合を発生させないようにするためには、かつ調整材に変形が生じないようにするためには、ガラスセラミック組成物の焼成温度は低いほうが好ましい。したがって、本発明のガラスセラミック組成物及びガラスセラミック焼結体によれば、例えば、歯科用調整材に好適に適用可能であることが分かる。
【００７７】
ここで、図１を参照すると、実施例１〜１０の組成は、頂点は、（ｘ，ｙ）＝（６．４５，０．４０）、（８．４４，０．５２）、及び（８．４４，０．４０）で囲まれた三角形の領域に含まれることが分かる。このとき、ガラス相におけるＳｉＯ２成分及びＡｌ２Ｏ３成分は、（ＳｉＯ２，Ａｌ２Ｏ３）＝（７５．４ｍｏｌ％，４．７ｍｏｌ％）、（７９．２ｍｏｌ％，４．９ｍｏｌ％）、及び（８０．１ｍｏｌ％，３．８ｍｏｌ％）となる。また、三角形の各辺の関数は、それぞれ、ｙ≦０．０６２ｘ、ｙ≧０．４０、及びｘ≦８．４４となる。これより、上述のようなクリストバライトの結晶性、低い熱膨張係数、小さい熱膨張係数の変動、及び低い焼結可能温度を有するガラスセラミック組成物及びガラスセラミック焼結体を得るためには、組成を三角形の範囲に収まるように設定すればよいことが推測される。なお、組成範囲を三角形の領域に限定することを意図するものではなく、実施例のさらなる追加により線で囲まれた領域は変更又は拡張できる可能性がある。
【００７８】
ガラスセラミック焼結体は、透光性、破壊靭性、曲げ強度、及び溶解量についても好適な結果が得られた。これより、本発明のガラスセラミック組成物及びガラスセラミック焼結体は、例えば、歯科用調整材に好適に適用可能であることが確認された。
【００７９】
実施例２及び５において得られたガラスセラミック組成物について元素分析を行った。ＳｉＯ２成分、Ａｌ２Ｏ３成分、Ｎａ２Ｏ成分、Ｋ２Ｏ成分、ＣａＯ成分については、測定試料をガラスビードにし、リガク社製蛍光X線分析装置（ＺＳＸ１００ｅ）を用いて検量線法にて測定した。Ｌｉ２Ｏ成分については、測定試料をフッ酸に溶解した溶液を作製し、日立製作所社製原子吸光分光光度計(Ｚ−５３１０）にて測定した。Ｂ２Ｏ３成分については、測定試料をアルカリ溶解した溶液を作製し、エスアイアイ・ナノテクノロジー社製ＩＣＰ発光分光分析装置（ＳＰＳ３５００）にて測定した。ＺｎＯ成分については、測定試料をフッ酸に溶解した溶液を作製し、エスアイアイ・ナノテクノロジー社製ＩＣＰ発光分光分析装置（ＳＰＳ３５００）にて測定した。表６に分析結果を示す。表６における原料組成は、表１に示す組成と同じである。分析の結果、結果物における組成は、原料における組成と整合していることが確認された。これより、ガラスセラミック組成物及びガラスセラミック焼結体の組成は、原料の組成によって表わすことができると共に、原料の配合によって制御できることが確認された。
【００８０】
【表１】
2015196625.tif 000003
【００８１】
【表２】
2015196625.tif 000004
【００８２】
【表３】
2015196625.tif 000005
【００８３】
【表４】
2015196625.tif 000006
【００８４】
【表５】
2015196625.tif 000007
【００８５】
【表６】
2015196625.tif 000008
【００８６】
上記の特許文献の各開示を、本書に引用をもって繰り込むものとする。本発明のガラスセラミック組成物及びガラスセラミック焼結体並びにその製造方法は、上記実施形態に基づいて説明されているが、上記実施形態に限定されることなく、本発明の全開示に枠内において、かつ本発明の基本的技術思想に基づいて、種々の開示要素（各請求項の各要素、各実施形態ないし実施例の各要素、各図面の各要素等を含む）に対し種々の変形、変更及び改良を含むことができることはいうまでもない。また、本発明の全開示の枠内において、種々の開示要素（各請求項の各要素、各実施形態ないし実施例の各要素、各図面の各要素等を含む）の多様な組み合わせ・置換ないし選択が可能である。
【００８７】
本発明のさらなる課題、目的及び展開形態は、請求の範囲を含む本発明の全開示事項からも明らかにされる。
【００８８】
本書に記載した数値範囲については、当該範囲内に含まれる任意の数値ないし小範囲が、別段の記載のない場合でも具体的に記載されているものと解釈されるべきである。
【図１】
2015196625.tif 000009
【図２】
2015196625.tif 000010
【図３】
2015196625.tif 000011
【図４】
2015196625.tif 000012
【図５】
2015196625.tif 000013